FR 3097370 A1 20201218 FR 1906289 A 20190613 Description Titre de l'invention : Batterie à ions de lithium et son procédé de fa- brication Domaine technique de l'invention [0001] La présente invention se rapporte au domaine des batteries, et plus particulièrement aux batteries à ions de lithium. L'invention concerne des batteries à ions de lithium avec une architecture nouvelle qui leur confère une durée de vie améliorée. L'invention concerne également un nouveau procédé de fabrication de telles batteries. Etat de la technique [0002] Des batteries rechargeables entièrement solides à ions de lithium sont connues. WO 2016/001584 (I-TEN) décrit une batterie à ions de lithium fabriquée à partir de feuilles anodiques comprenant un substrat conducteur recouvert successivement d'une couche d'anode et d'une couche d'électrolyte, et de feuilles cathodiques comprenant un substrat conducteur recouvert successivement d'une couche de cathode et d'une couche d'électrolyte ; ces feuilles sont découpées, avant ou après dépôt, selon des motifs en fornae de U. Ces feuilles sont ensuite empilées de manière alternée afin de constituer un empilement de plusieurs cellules élémentaires. Les motifs de découpes des feuilles anodiques et cathodiques sont placés en configuration « tête bêche » de manière à ce que l'empilement des cathodes et des anodes soit décalé latéralement. Après l'étape d'empilement, on dépose un système d'encapsulation en couche épaisse d'une dizaine de microns sur l'empilement et dans les cavités disponibles présentes au sein de l'empilement. Ceci permet d'assurer, d'une part, la rigidité de la structure au niveau des plans de coupe et, d'autre part, la protection de la cellule de la batterie vis-à-vis de l'atmosphère. Une fois l'empilement réalisé et encapsulé, on le découpe suivant des plans de coupe pour obtenir des batteries unitaires, avec la mise à nu sur chacun des plans de coupe des zones de connexion cathodique et des zones de connexion anodique des batteries. Il se trouve que lors de ces découpes, le système d'encapsulation peut être arraché, ce qui entraîne une discontinuité de l'étanchéité de la batterie. Il est aussi connu d'ajouter des terminaisons (i.e. des contacts électriques) à l'endroit où ces zones de connexion cathodique et anodique sont apparentes. [0003] 11 est apparu que cette solution connue peut présenter cependant certains incon- vénients. En effet, en fonction du positionnement des électrodes, notamment de la proximité des bords des électrodes pour les batteries multicouches et de la propreté des découpes, un courant de fuite peut apparaitre sur les extrémités, typiquement sous la forme d'un court-circuit rampant. Ce court-circuit rampant diminue la performance de la batterie, et ce, malgré l'utilisation d'un système d'encapsulation autour de la batterie 2 et aux abords des zones de connexion cathodique et anodique. Par ailleurs, on constate parfois un dépôt insatisfaisant du système d'encapsulation sur la batterie, notamment sur les bords de la batterie au niveau des espaces créés par les décalages latéraux des électrodes sur les bords de batterie. [0004] Par ailleurs, étant donné que les terminaisons, respectivement anodique et ca- thodique, sont situées en retrait des feuilles adjacentes, respectivement cathodique et anodique, il est nécessaire de pratiquer une découpe de larges dimensions. Une telle découpe doit alors être remplie au moyen d'un matériau isolant. Etant donné ses dimensions importantes, cette découpe conduit à une perte substantielle de matière utile pour la réalisation de la batterie proprement dite. Par ailleurs, elle impose de déposer de fortes épaisseurs d'isolant, dans les cavités disponibles présentes au sein de l'empilement. Un isolant épais risque de fragiliser l'ensemble du système d'encapsulation de la batterie. Lors de la découpe, le système d'encapsulation déposé en couche épaisse a tendance à se délamincr. L'architecture selon l'état de la technique présente donc certains inconvénients techniques mais aussi économiques. [0005] La présente invention vise à remédier au moins en partie à certains inconvénients de l'art antérieur évoqués ci-dessus, notamment à obtenir des batteries rechargeables à ions de lithium à forte densité d'énergie et forte densité de puissance. [0006] Elle vise en particulier à accroitrc le rendement de production des batteries re- chargeables à ions de lithium à forte densité d'énergie et forte densité de puissance, et à réaliser des encapsulations plus performantes à moindre coût. [0007] Elle vise en particulier à proposer un procédé qui diminue le risque de court-circuit rampant ou accidentel et qui permet de fabriquer une batterie présentant une faible autodécharge. [0008] Elle vise en particulier à proposer un procédé, qui permet de fabriquer de manière simple, fiable et rapide une batterie présentant une durée de vie très élevée. [0009] Elle vise également à proposer un tel procédé, qui utilise une étape de découpe de meilleure qualité, notamment plus nette que dans l'art antérieur. [0010] Elle vise également à proposer un procédé de fabrication des batteries qui engendre moins de perte de matières. Objets de l'invention [0011] Un premier objet de l'invention est une batterie 1000 comprenant au moins une cellule élémentaire 100, ladite cellule élémentaire 100 comprenant successivement au moins un substrat plan collecteur de courant anodique 10, au moins une couche d'anode 20, au moins une couche d'un matériau d'électrolyte 30 ou d'un séparateur imprégné d'un électrolyte 31, au moins une couche de cathode 50, et au moins un substrat plan collecteur de courant cathodique 40, [0012] ladite batterie 1000 comprenant des bords longitudinaux 1011, 1012, un premier bord 3 latéral 1001 comprenant au moins une zone de connexion anodique 1002 et un second bord latéral 1005 comprenant au moins une zone de connexion cathodique 1006, lesdites zones de connexion anodique 1002 et cathodique 1006 étant de préférence latéralement opposés, [0013] caractérisée en ce que chaque cellule élémentaire 100 comprend un corps primaire 111, un corps secondaire 112 et un corps tertiaire 113, ledit corps secondaire et ledit corps tertiaire étant disposé de part et d'autre dudit corps primaire, étant entendu que chacun des corps primaire 111, secondaire 112 et tertiaire 113 comprend successivement au moins un substrat plan collecteur de courant anodique 10, au moins une couche d'anode 20, au moins une couche d'un matériau d'électrolyte 30 ou d'un séparateur imprégné d'un électrolyte 31, au moins une couche de cathode 50, et au moins un substrat plan collecteur de courant cathodique 40, [0014] ledit corps secondaire 112 étant séparé du corps primaire 111 par une échancrure 120 libre de tout matériau d'anode, d'électrolyte, de séparateur imprégné d'un électrolyte, de cathode et de substrat collecteur de courant anodique, étant entendu que ladite échancrure s'étend d'un bord longitudinal 1011 au bord longitudinal opposé de la batterie 1012 selon une direction perpendiculaire au plan principal de la batterie, et [0015] ledit corps tertiaire 113 étant séparé du corps primaire 111 par un évidement 130 libre de tout matériau d'anode, d'électrolyte, de séparateur imprégné d'un électrolyte, de cathode et de substrat collecteur de courant cathodique, étant entendu que ledit évidement 130 s'étend d'un bord longitudinal 1011 au bord longitudinal opposé de la batterie 1012 selon une direction perpendiculaire au plan principal de la batterie. [0016] Avantageusement, la batterie selon l'invention comprend une pluralité de cellules élémentaires et est caractérisée en ce que toutes les échancrures de chacune des cellules élémentaires, sont superposées, selon une direction perpendiculaire au plan principal de la batterie, de manière à ce que chaque substrat plan collecteur de courant cathodique collecte le courant cathodique de la cellule élémentaire au travers de la zone de connexion cathodique, et [0017] en ce que tous les évidements de chacune des cellules élémentaires sont superposés, selon une direction perpendiculaire au plan principal de la batterie, de manière à ce que chaque substrat plan collecteur de courant anodique collecte le courant anodique de la cellule élémentaire au travers de la zone de connexion anodique. [0018] Avantageusement, la batterie selon l'invention comprend un système d'encapsulation revêtant totalement quatre des six faces de ladite batterie, les deux faces restantes comprenant une zone de connexion anodique et une zone de connexion cathodique. [0019] Avantageusement le système d'encapsulation comprend: [0020] - au moins une première couche de recouvrement, de préférence choisie parmi le parylène, le parylène de type F, le polyimide, les résines epoxy, le silicone, le polyamide, la silice sol-gel, la silice organique et/ou un mélange de ceux-ci, déposée sur la batterie, [0021] - au moins une deuxième couche de recouvrement composée d'une matière élec- triquement isolante, déposée par dépôt de couches atomiques sur ladite au moins première couche de recouvrement, [0022] étant entendu que cette séquence d'au moins une première couche de recouvrement et d'au moins une deuxième couche de recouvrement peut être répétée z fois avec z > 1. [0023] Avantageusement, la zone de connexion anodique et la zone de connexion ca- thodique sont recouvertes par des terminaisons. [0024] Avantageusement, les terminaisons comprennent : [0025] - une première couche d'un matériau chargé en graphite, de préférence à base de résine époxy chargée en graphite disposée sur au moins la zone de connexion cathodique et/ou au moins la zone de connexion anodique, [0026] - une seconde couche dense de cuivre métallique disposée sur la première couche du système de terminaison, [0027] - optionnellement, une troisième couche à hase d'un alliage étain-zinc d'étain, disposée sur la deuxième couche, [0028] - optionnellement, une quatrième couche à base d'étain ou à hase d'un alliage d'argent, de palladium et de cuivre, disposée sur la troisième couche du système de terminaison. [0029] Avantageusement, la largeur de ladite échancrure est comprise entre 001 mm et 0,5 mm [0030] Avantageusement, la largeur dudit évidement est comprise entre 0,01 mm et 0,5 mm [0031] Avantageusement, la largeur des corps secondaires est comprise entre 0,5 mm et 20 mm [0032] Un deuxième objet de l'invention est un procédé de fabrication d'une batterie 1000, ladite batterie comprenant au moins une cellule élémentaire 100, ladite cellule élémentaire 100 comprenant successivement au moins un substrat plan collecteur de courant anodique 10, au moins une couche d'anode 20, au moins une couche d'un matériau d'électrolyte 30 ou d'un séparateur imprégné d'un électrolyte 31, au moins une couche de cathode 50, et au moins un substrat plan collecteur de courant cathodique 40, ledit procédé de fabrication comprenant : [0033] a. l'approvisionnement d'au moins une feuille de substrat plan collecteur de courant anodique 10 revêtue d'une couche d'anode 20, et optionnellement revêtue d'une couche d'un matériau d'électrolyte 30 ou d'un séparateur imprégné d'un électrolyte 31, appelée ci-après feuille anodique 2, ladite feuille anodique comprenant au moins une fente anodique 80, ladite fente anodique 80 comprenant deux cavités principales verticales anodiques et parallèles 82, lesquelles sont reliées dans leur partie supérieure par un canal horizontal anodique 84, sensiblement perpendiculaire aux deux cavités principales anodiques verticales 82, ces cavités principales verticales anodiques étant destinées à délimiter les bords longitudinaux de la batterie, h. l'approvisionnement d'au moins une feuille de substrat plan collecteur de courant cathodique 40 revêtue d'une couche dc cathode 50, et optionnellement revêtue d'une couche d'un matériau d'électrolyte 30 ou d'un séparateur imprégné d'un électrolyte 31, appelée ci-après feuille cathodique 5, ladite feuille cathodique comprenant au moins une fente cathodique 70, ladite fente cathodique comprenant deux cavités principales verticales cathodiques et parallèles 72, lesquelles sont reliées dans leur partie supérieure par un canal horizontal cathodique 74, sensiblement perpendiculaire aux deux cavités principales verticales cathodiques 72, ces cavités principales verticales cathodiques étant destinées à délimiter les bords longitudinaux de la batterie, c. la réalisation d'une première et d'une deuxième entailles, au voisinage de chaque fente anodique 80, respectivement cathodique 70 d'au moins la feuille approvisionnée à l'étape a), respectivement à l'étape b), de manière à former des tranchées anodiques 86, 88, respectivement des tranchées cathodiques 76, 78, selon une direction perpendiculaire au plan principal de la batterie et selon une direction parallèle au canal horizontal anodique 84, de la fente anodique 80, respectivement au canal horizontal cathodique 74 de la fente cathodique 70, étant entendu que - les première et deuxième entailles sont réalisées de part et d'autre de la feuille anodique 2, respectivement cathodique 5, - la deuxième entaille est réalisée dans le prolongement de la première entaille, et - que les tranchées anodiques 86, 88, respectivement les tranchées ca- thodiques 76, 78, obtenues à partir des première et deuxième entailles sont libres de tout matériau d'électrolyte ou de séparateur imprégné d'un électrolyte et de tout matériau d'anode, respectivement sont libres de tout matériau d'électrolyte ou de séparateur imprégné d'un électrolyte et de tout matériau de cathode, et - que lesdites tranchées anodiques 86, 88, respectivement les tranchées cathodiques 76, 78 s'étendent entre les bords longitudinaux 1011, 1012 opposés de la batterie selon une direction perpendiculaire au plan principal de la batterie de manière à relier les deux cavités principales verticales anodiques et parallèles de chaque fente 6 anodique 80, respectivement à relier les deux cavités principales verticales cathodiques et parallèles de chaque fente cathodique 70, la feuille obtenue après la réalisation de ces entailles étant appelée ci-après feuille anodique entaillée 2e, respectivement feuille cathodique entaillée 5e, d. la réalisation d'un empilement I alterné d'au moins une feuille anodique entaillée 2e et d'au moins une feuille cathodique entaillée 5e, de manière à obtenir successivement au moins un substrat plan collecteur de courant anodique 10, au moins une couche d'anode 20, au moins une couche d'un matériau d'électrolyte 30 ou d'un séparateur imprégné d'un électrolyte 31, au moins une couche de cathode 50, et au moins un substrat plan collecteur de courant cathodique 40 ; de manière à ce que, pour chaque fente anodique 80 d'au moins une feuille anodique entaillée 2e, respectivement pour chaque fente cathodique 70 d'au moins une feuille cathodique entaillée 5e, les tranchées anodiques 86, 88 d'au moins la feuille anodique entaillée, respectivement les tranchées cathodiques 76, 78, d'au moins la feuille cathodique entaillée 5e, sont disposées dans le prolongement du canal horizontal cathodique 74 de la fente cathodique 70 de la feuille adjacente cathodique entaillée 5e, respectivement du canal horizontal anodique 84 de la fente anodique 80, de la feuille adjacente anodique entaillée 2e selon une direction perpendiculaire au plan principal de la batterie, e. la réalisation d'un traitement thermique et/ou (l'une compression mécanique de l'empilement de feuilles alternées obtenu à l'étape d), de manière à former un empilement consolidé, t. la réalisation de deux découpes Dn, D'n s'étendant au moins partiellement à l'intérieur de ladite fente anodique 80, respectivement cathodique 70, selon un plan parallèle au canal horizontal anodique 84, respectivement cathodique 74, la première découpe s'étendant entre le canal horizontal anodique 84 de la fente anodique 80 et l'extrémité en regard des bords longitudinaux, alors que la seconde découpe s'étend entre le canal horizontal cathodique 74 de la fente cathodique 70 et l'extrémité en regard des bords longitudinaux, de manière à former un empilement découpé mettant à nu au moins les zones de connexion anodique et cathodique. [0034] Avantageusement, on réalise, après l'étape (e), et de préférence avant l'étape (f), une étape (g) d'encapsulation de l'empilement consolidé, en déposant : [0035] - au moins une première couche de recouvrement, de préférence choisie parmi le parylène, le parylène de type F, le polyimide, les résines epoxy, le silicone, le polyamide, la silice sol-gel, la silice organique et/ou un mélange de ceux-ci, sur la 7 batterie, et puis [0036] - au moins une deuxième couche de recouvrement composée d'une matière élec- triquement isolante, déposée par dépôt de couches atomiques sur ladite au moins première couche de recouvrement, [0037] étant entendu que la séquence d'au moins une première couche de recouvrement et d'au moins une deuxième couche de recouvrement peut être répétée z fois avec z > 1. [0038] Avantageusement, lorsqu'un séparateur est employé dans les batteries selon l'invention, le séparateur est imprégné par un électrolyte, de préférence, par une phase porteuse d'ions de lithium telle que des électrolytes liquides ou un liquide ionique contenant des sels de lithium. [0039] Avantageusement, on réalise, après l'étape (f), les terminaisons de la batterie en déposant successivement sur au moins les zones de connexion anodique et cathodique : [0040] - une première couche d'un matériau chargé en graphite, de préférence à base de résine époxy chargée en graphite, [0041] - une seconde couche dense de cuivre métallique disposée sur la première couche du système de terminaison, et [0042] - optionnellement, une troisième couche à base d'un alliage étain-zinc d'étain, disposée sur la deuxième couche du système de terminaison, [0043] - optionnellement, une quatrième couche à base d'étain ou à base d'un alliage d'argent, de palladium et de cuivre, disposée sur la troisième couche du système de terminaison. [0044] Avantageusement, les deux entailles réalisées à l'étape (d) formant des tranchées 76, 78, 86, 88 sont effectuées par ablation laser. [0045] Avantageusement, on réalise chaque découpe par laser. [0046] Avantageusement, chaque cellule élémentaire définit sur une première face, une zone de continuité du substrat plan collecteur de courant anodique et une échancrure 120 débouchante, et sur la face opposée, une zone de continuité du substrat plan collecteur de courant cathodique et un évidement 130 débouchant. [0047] Avantageusement, la zone de continuité du substrat plan collecteur de courant anodique est située en regard de l'échancrure 120, et la zone de continuité du substrat plan collecteur de courant cathodique est située en regard de l'évidement 130 selon une direction perpendiculaire au plan de la batterie. [0048] Avantageusement, la batterie selon l'invention est caractérisée en ce que : [0049] - le substrat plan collecteur de courant anodique est le substrat collecteur de courant anodique de deux cellules élémentaires adjacentes, et en ce que le substrat plan collecteur de courant cathodique est le substrat collecteur de courant cathodique de deux cellules élémentaires adjacentes. 8 Figures [0050] Les figures annexées, données à titre d'exemples non limitatifs, représentent différents aspects et modes de réalisation de l'invention. [0051] [fie.11 est une vue en perspective des feuilles anodique entaillée et cathodique entaillée destinées à former un empilement selon le procédé de fabrication de batteries conforme à l'invention. [0052] [fie.21 est une vue de face, illustrant l'une des feuilles de la figure 1. [0053] [fie.31 est une vue de face, à plus grande échelle, illustrant une rainure en forme d'échelle ménagée dans une feuille anodique. [0054] [fie.41 est une vue en perspective, également à grande échelle, illustrant ces rainures en forme d'échelle ménagées dans des feuilles adjacentes. [0055] [fig.51 est une vue de dessus, illustrant une étape de découpe réalisée sur différentes rainures ménagées dans l'empilement des figures précédentes. [0056] [fig.61 est une vue de dessus, illustrant à plus grande échelle les découpes ménagées sur une rainure en forme d'échelle. [0057] [fig.71 est une vue en coupe, selon la ligne VII-VII indiquée sur la figure 6. [0058] [fig.81 est une vue en coupe, selon la ligne VII-VII indiquée sur la figure 6. [0059] [fig.91 est une vue en coupe éclatée, selon la ligne VII-VII indiquée sur la figure 6 illustrant un empilement composé de trois cellules élémentaires. [0060] [fig.101 est une vue de dessus illustrant une batterie conforme à l'invention, qui est susceptible d'être obtenue notamment selon le procédé des figures précédentes. [0061] [fig.11] est une vue de face illustrant une batterie conforme à l'invention, qui est sus- ceptible d'être obtenue notamment selon le procédé des figures précédentes. [0062] [fig.121 est une vue en perspective illustrant une batterie conforme à l'invention, qui est susceptible d'être obtenue notamment selon le procédé des figures précédentes. [0063] [fig.131 est une vue en perspective illustrant une batterie selon l'art antérieur. [0064] Les repères suivants sont utilisés sur ces figures et dans la description qui suit : [0065] [Table I] : Repères alphanumériques utilisés dans la présente demande [0066] 9 epé 1 lion Repére Sgniflc.ation ICOC Batterie selon l nvention i Empilement de feuilles de substrat, recouverte d'une couche d'électrode anoc1e oucati-iode) et d'une feuille delectrolyte ou d'un séparMeur imprégné d: un électrolyte 1011, Bonds lo ux de la Feuil e s! a 1012 Batterie ..0t 1.301 u Bo - u, - I Feu 9e anodque rie 1080 1UO2 Zone de connexion anodique e. Feulile a1iod1que ntaiPe U Zone de connex cfn cathodique 5 5 Feuille cathodique 100, Cellule elerertaire ... Feu 9e cathodique el Hee 100', 111 - i i e e 100 Zone centralfae` d ' Liii le de cathode GO iS seconda ire de 10 Cacire nen érimi e la feuille de cathod; !Co s te*taoe de 100 Perforations sentes au quatre extrerntes des feuilles de SLibstrat. d anodede cathode d'électrohne ou d LIII ne ro u foréignè d'un électrolyte 120 Echancture S Ponts de matiere entre de I nes 130 Evielement Hauteur des ponts l_im Laroeur e échancrure 9 Bandes de dal es entre deLxangees entre 111 e 112 Lis Largeur dei Mndement 1 e 113 - Largeur es bandes entre 11 t Substiat plan ra lcteirde COLif allt anodique Di,ecion longitudinale ou honzontaie de I. empike,Ttent 20 Guiche d Direction ti icale ou tniserfle l'empil Couche urt nif enau i _ e fentes d' -.11 lle d'électrol 31 Couche cl 'ai s é parafeur 'rrtoregne d un électrolyte R Rangée de fentes en lorme d'échell 53 Couche de 0 Fentes en forme de H cans tes feunlesC*, cathode, fente cathodique ubstrat plan collecte de XH Axe médian horizontal des fentes en f coutaint.cathadîque Fentes en fore de h Dn, DM Découpe dans !es feuilles ode, Dri+1, ' fente anodque D'in+ 1 Hauteur totale de la fente en forme de r172. u ot e lafente en fore de l-t Lm Largeur totale de tente la L ! fforme de! H - Largeura enn en forme de H 82 Ctes pnncipSs \eri.rcaIes de 80 72 Cavites pnncipaies terucales d 0 [0067] Lu, Largeur c u vité . Ln Largeur de chaque caVrté prinLpar 72 principal 84 Canal horizontal de Q: 74 Canal horizontal dc 10 a4" Partie, du canalhorizontal 74', 7e Partie du canal i onzontal 74 appaøenant 84 appartenant une à une cellule élè il ppeléeci-ap , cellule éle partie du canal horizontal appelée ci-apres cartdu canal horizontal xs. Hauteur du L horizontal 84 Ur du cnal horizorta 74 0?.d Distance entre te sommet de 82 et de 84 - Distaricte entre le sornr"etde 72 et de - Première tranchée horizontale ce 33 Prernere tranchee horizontalee 73 ...s. Hauteur d entière Hauteir de la première Fichée tranchée de 80 horizontale de 70 Dm Distance e re la base de Distance entre c la base _ 72 et de - 82 et de 8 Seconde tranchée horizontale de 80 78 Seconde trancheehorizontale Je 70 Mas Hauteur de la seconde tranchee horizontale de 80 e b seco:hde tranbhS houzont31e de 70 Chutes de rrtatière 91 Chute de matière D35 Distance entre la découpe Di cl la face en regard du canalhorizontal 84 Dirç Distance entre la ckcoupe Dm et la face en regard du canal honzontat 74 - D e.7 Distance entre la découpe DM et la face en regard de la première tranchée horizontale 9E ou de la D 7 Distaice entre la c oupe Dn et la face se de tranchée en regardla première tranchée horizontale 88 . . horizontale . i de la seconcie tranchée horizontale 78 .A.A Axe médian du substrat collecteur de course anodique nr, Axe médian du substrat collecteu e courant cathodique 63 61 Rainures en iorrne helle 2000 Balterw selon I art antérieur 2002 Zone de connexion anodique e- de connexion cathodique 2095 Système dencapsulation Description de l'invention 100681 Le procédé conforme à l'invention comprend tout d'abord une étape dans laquelle on réalise un empilement I de feuilles alternées, ces feuilles étant dénommées dans ce qui suit, selon le cas, « feuilles anodiques » 2 ou « feuilles cathodiques » 5, Comme on le verra plus en détail, chaque feuille anodique 2 est destinée à former l'anode de plusieurs batteries, et chaque feuille cathodique 5 est destinée à former la cathode de plusieurs batteries. Dans l'exemple illustré sur la figure 1 on a représenté deux feuilles cathodiques entaillées 5e, ainsi que deux feuilles anodiques entaillées 2e. En pratique, cet empilement est formé par un nombre plus élevé de feuilles, typiquement compris entre dix et mille. Le nombre de feuilles cathodiques entaillées 5e est identique au nombre de feuilles anodiques entaillées 2e employées constituant l'empilement I de 11 feuilles alternées de polarité opposée. [0069] Dans un mode de réalisation avantageux, chacune de ces feuilles présente des per- forations 7 à ses quatre extrémités de manière à cc que lorsque ces perforations 7 sont superposées, toutes les cathodes et toutes les anodes de ces feuilles sont agencées spécifiquement, comme cela sera expliqué en plus grand détail ci-après (cf figures 1 et 2). Ces perforations 7 aux quatre extrémités des feuilles peuvent être réalisées par tout moyen approprié, notamment sur des feuilles anodique 2 et cathodique 5 après fabrication, ou sur des feuilles de substrat 10,40 revêtues d'une couche de cathode 50 ou d'anode 20, et optionnellement revêtue d'une couche d'un matériau d'électrolyte 30 ou d'un séparateur 31 de sorte que cette couche d'un matériau d'électrolyte 30 ou cc séparateur 31 soit intercalé(e) entre deux feuilles de polarité opposée, i.e. entre la feuille anodique 2 et la feuille cathodique 5. [0070] Chaque feuille anodique 2 comprend un substrat plan collecteur de courant anodique 10 revêtu d'une couche active d'un matériau d'anode 20, ci-après couche d'anode 20. Chaque feuille cathodique 5 comprend un substrat plan collecteur de courant cathodique 40 revêtu d'une couche active d'un matériau de cathode 50, dénommée ci-après couche de cathode 50. Chacune de ces couches actives peut être solide, et plus particulièrement de nature dense ou poreuse. Par ailleurs, afin d'éviter tout contact électrique entre deux couches actives de polarités opposées, une couche d'électrolyte 30 ou d'un séparateur 31 imprégné d'un électrolyte est disposé sur la couche active d'au moins l'un de ces substrats plans collecteurs de courant préalablement revêtu de la couche active, au contact de la couche active en regard. La couche d'électrolyte 30 ou le séparateur 31, peut être disposé(e) sur la couche d'anode 20 et/ou sur la couche de cathode 50; la couche d'électrolyte ou le séparateur fait partie intégrante de la feuille anodique 2 et/ou de la feuille cathodique 5 la ou le comprenant. [0071] Avantageusement, les deux faces du substrat plan collecteur de courant anodique 10, respectivement cathodique 40, sont revêtues d'une couche d'anode 20, respectivement d'une couche de cathode 50, et optionnellement d'une couche d'électrolyte 30 ou de séparateur 31, disposé(e) sur la couche d'anode 20, respectivement sur la couche de cathode 50. Dans ce cas, le substrat plan collecteur de courant anodique 10, respectivement cathodique 40, servira de collecteur de courant pour deux cellules élémentaires adjacentes. L'utilisation de ces substrats dans les batteries permet d'accroitre le rendement de production des batteries rechargeables à forte densité d'énergie et forte densité de puissance. [0072] La structure mécanique de l'une des feuilles anodiques 2 est décrite ci-après, étant entendu que les autres feuilles anodiques 2 présentent une structure identique. Par ailleurs, comme on le verra dans ce qui suit, les feuilles cathodiques 5 possèdent une structure voisine de celle des feuilles anodiques 2. 12 [0073] Comme cela est visible sur la fiuure 2, la feuille anodique entaillée 2e présente une forme de quadrilatère, sensiblement de type carré. Elle délimite une zone centrale 4 dite perforée, dans laquelle sont ménagées des rainures en forme d'échelle qui vont être décrites ci-après. En référence au positionnement de ces rainures en forme d'échelle, on définit une direction dite verticale YY de la feuille, qui correspond à la direction verticale de ces rainures en forme d'échelle, ainsi qu'une direction dite horizontale XX de la feuille, perpendiculaire à la direction YY. La zone centrale 4 est bordée par un cadre périphérique 6 qui est plein, à savoir dépourvu de rainures. La fonction de ce cadre est notamment d'assurer une manipulation aisée de chaque feuille. [0074] Les rainures en forme d'échelle sont réparties selon des lignes L à Ly , disposées les unes au-dessous des autres, ainsi que selon des rangées R 1 à R ' prévues les unes à côté des autres. A titre d'exemples non limitatifs, dans le cadre de la fabrication de micro-batteries de type composant montablc en surface (ci-après CMS), les feuilles anodiques et cathodiques employées peuvent être des plaques de 100 mm x 100 mm. De manière typique, le nombre de lignes de ces feuilles est compris entre 10 et 500, alors que le nombre de rangées est compris entre 10 et 500. En fonction de la capacité souhaitée de la batterie, ses dimensions peuvent varier et le nombre de lignes et de rangées par feuilles d'anode et de cathode peut être adapté en conséquence. Les dimensions des feuilles anodique et cathodique employées peuvent être modulées en fonction des besoins. Comme montré en figure 2, deux lignes adjacentes sont séparées par des ponts de matière 8, dont on note H g la hauteur, laquelle est comprise entre 0,05 min et 5 mm Deux rangées adjacentes sont séparées par des bandes de matières 9, dont on note L la largeur, laquelle est comprise entre 0,05 mm et 5 mm. Ces ponts 8 et bandes 9 de matière des feuilles anodiques et cathodiques confèrent à ces feuilles une rigidité mécanique suffisante pour qu'elles puissent être manipulées aisément. [0075] Les rainures en forme d'échelle 60,61 comprennent des entailles 76,78,86,88 et des fentes en forme de H 70,80. Ces fentes en forme de H sont traversantes, à savoir qu'elles débouchent sur les faces opposées respectivement supérieures et inférieures de la feuille. Les fentes en forme de H 70,80 peuvent être réalisées de manière connue en soi, directement sur le substrat plan collecteur de courant, avant tout dépôt de matériaux d'anode ou de cathode par gravure chimique, par électroformage, par découpe laser, par microperforation ou par étampage. Ces fentes en forme de H 70,80 peuvent aussi être réalisées sur des substrats plans collecteurs de courant revêtus d'une couche de matériaux d'anode ou de cathode, sur des substrats plans collecteurs de courant préalablement revêtus d'une couche de matériaux d'anode ou de cathode, et revêtues d'une couche (l'électrolyte ou d'un séparateur, i.e. sur des feuilles d'anode ou de cathode de manière connue en soi, par exemple par découpe laser (ou ablation laser), par découpe au laser femtoseconde, par microperforation ou par étampage. Les 13 fentes en forme de H 70, réalisées dans l'ensemble des feuilles cathodiques, sont superposées. Les fentes en forme de H 80, réalisées dans l'ensemble des feuilles anodiques, sont superposées. [0076] On va maintenant décrire l'une des rainures en forme d'échelle 60 comme illustré en figure 3, étant entendu que l'ensemble des découpes de la feuille anodique est identique. Chaque rainure en forme d'échelle 60 comprend une fente 80 traversante en forme de H formée par deux cavités principales verticales et parallèles 82, lesquelles sont reliées dans leur partie supérieure par un canal horizontal 84, de préférence perpendiculaire aux deux cavités principales verticales et parallèles 82. Chaque rainure comprend en outre, en partie inférieure de la fente en forme de H, une première tranchée anodique horizontale 86 et une deuxième tranchée anodique horizontale 88. Comme le montre notamment la figure 3, les première 86 et deuxième 88 tranchées anodiques horizontales sont réalisées de part et d'autre de la feuille anodique 2 de sorte que la deuxième tranchée anodique horizontale 88 est réalisée dans le prolongement de la première tranchée anodique horizontale 86. [0077] Les première et deuxième tranchées anodiques 86,88 sont libres de tout matériau d'électrolyte ou de séparateur et de tout matériau d'anode. Ces première et deuxième tranchées anodiques 86,88 sont réalisées de manière à enlever tout matériau d'électrolyte ou de séparateur, et tout matériau d'anode, et à laisser au moins une partie du substrat plan collecteur de courant anodique définissant une zone de continuité du substrat plan collecteur de courant anodique. Les première et deuxième tranchées anodiques 86,88 peuvent être réalisées par ablation laser. [0078] Les première et deuxième tranchées anodiques 86,88 s'étendent entre les bords longi- tudinaux 1011,1012 opposés de la batterie selon une direction perpendiculaire au plan principal de la batterie de manière à relier les deux cavités principales verticales et parallèles 82 de chaque fente 80, appelée ci-après fente anodique. [0079] Le canal horizontal 84 d'une part et les première et deuxième tranchées anodiques horizontales 86,88 d'autre part, sont mutuellement symétriques en vue de dessus, par rapport à l'axe médian des H, lequel est noté XH. [0080] La feuille anodique 2 obtenue après la réalisation de fentes 80 et d'entailles formant les première et deuxième tranchées anodiques horizontales 86,88 est appelée ci-après feuille anodique entaillée 2e. [0081] On note [0082] - H 80 la hauteur de l'ensemble de la fente, qui est typiquement comprise entre 025 mm et 10 mm ; L 89 sa largeur, qui est typiquement comprise entre 0,25 mm et 10 mm L 82 la largeur de chaque cavité principale verticale, qui est typiquement comprise entre 0,02 mm et 5 min ; 14 H 84 la hauteur de chaque canal, qui est typiquement comprise entre 0,01 mm et 0,5 mm ; D 84 la différence de hauteurs entre le sommet des cavités principales verticales et parallèles 82 et le sommet du canal horizontal 84, qui est typiquement comprise entre 0,05 mm et 2 mm ; H " la hauteur de chaque première tranchée anodique horizontale 86, qui est typiquement comprise entre 0,01 mm et 0,5 mm ; D " la différence de hauteurs entre la base des cavités principales verticales et parallèles 82 et la base de chaque première tranchée anodique horizontale 86, qui est typiquement comprise entre 0,05 mm et 2 mm. [0083] Chaque feuille cathodique 5 est également pourvue de différentes lignes et rangées de rainures en forme d'échelle 61, prévues en même nombre que les rainures en forme d'échelle 60. Comme le montre notamment la figure 4. la structure de chaque rainure en forme d'échelle 61 est sensiblement analogue à celle de chaque rainure en forme d'échelle 60, à savoir que cette rainure en forme d'échelle 61 comprend deux cavités principales cathodiques verticales 72, reliées par un canal horizontal 74. Les dimensions des cavités principales cathodiques verticales 72 sont identiques à celles des cavités principales anodiques verticales 82 et, de manière analogue, les dimensions des canaux 74 sont analogues à celles des canaux 84. [0084] En vue de dessus, les cavités principales cathodiques verticales 72 sont superposées avec celles 82. Les seules différences, entre les rainures en forme d'échelle 60 et 61, résident dans le fait que les canaux 74 sont prévus en partie inférieure et que les première et deuxième tranchées cathodiques horizontales 76,78 sont prévues en partie supérieure. Les première 76 et deuxième tranchées cathodiques horizontales 78 sont réalisées de part et d'autre de la feuille cathodique 5 de sorte que la deuxième tranchée cathodique horizontale 78 soit réalisée dans le prolongement de la première tranchée cathodique horizontale 76. [0085] Les première et deuxième tranchées cathodiques 76,78 sont libres de tout matériau d'électrolyte ou de séparateur et de tout matériau de cathode. Ces première et deuxième tranchées cathodiques 76,78 sont réalisées de manière à enlever tout matériau d'électrolyte ou de séparateur, et tout matériau de cathode, et à laisser au moins une partie du substrat collecteur de courant cathodique définissant une zone de continuité du substrat plan collecteur de courant cathodique. Les première et deuxième tranchées cathodiques 76,78 peuvent être réalisées par ablation laser de façon connue en soi. Les première et deuxième tranchées cathodiques 76,78 s'étendent entre les bords longitudinaux 1011,1012 opposés de la batterie selon une direction perpendiculaire au plan principal de la batterie de manière à relier les deux cavités principales verticales et parallèles 72 de chaque fente 70, appelée ci-après fente cathodique 70. [0086] Comme le montre notamment la figure 4, le canal horizontal 74 d'une part et les première et deuxième tranchées cathodiques horizontales 76,78 d'autre part, sont mutuellement symétriques en vue de dessus, par rapport à l'axe médian des H, lequel est noté XII. [0087] La feuille cathodique 5 obtenue après la réalisation de fentes 70 et d'entailles formant les première et deuxième tranchées cathodiques horizontales 76,78 est appelée ci-après feuille cathodique entaillée 5e. [0088] On réalise ensuite un empilement I alterné d'au moins une feuille anodique entaillée 2e et d'au moins une feuille cathodique entaillée 5e, de manière à obtenir successivement au moins un substrat plan collecteur de courant anodique 10, au moins une couche d'anode 20, au moins une couche d'un matériau d'électrolyte 30 ou d'un séparateur imprégné d'un électrolyte 31, au moins une couche de cathode 50, et au moins un substrat plan collecteur de courant cathodique 40. [0089] L'empilement I alterné est réalisé de sorte que, : [0090] pour chaque fente anodique 80 d'au moins une feuille anodique entaillée 2e, les tranchées anodiques 86,88 d'au moins la feuille anodique entaillée 2e, sont disposées dans le prolongement du canal horizontal cathodique 74 de la fente cathodique 70 de la feuille adjacente cathodique entaillée 5e selon une direction perpendiculaire au plan principal de la batterie, et de sorte que, pour chaque fente cathodique 70 d'au moins une feuille cathodique entaillée 5e, les tranchées cathodiques 76, 78, d'au moins la feuille cathodique entaillée 5e, sont disposées dans le prolongement du canal horizontal anodique 84 de la fente anodique 80, de la feuille adjacente anodique entaillée 2e selon une direction perpendiculaire au plan principal de la batterie. [0091] On suppose que l'empilement, décrit ci-dessus, est soumis à des étapes visant à assurer sa stabilité mécanique globale. Ces étapes, de type connu en soi, incluent notamment le thennopressage des différentes couches. Comme on va le voir ci-dessous, cet empilement permet la formation de batteries individuelles, dont le nombre est égal au produit entre le nombre de lignes Y et le nombre de rangées X. [0092] À cet effet, en référence à la figure 5 on a illustré trois lignes L '.1 à L ainsi que trois rangées R R . Conformément à l'invention, on réalise deux découpes D n et D' n par ligne de fentes. Chaque découpe, qui s'effectue de manière traversante, à savoir qu'elle s'étend sur l'ensemble de la hauteur de l'empilement, est réalisée de manière connue en soi. À titre d'exemples non limitatifs, on citera la découpe par sciage, notamment la découpe en dés, la découpe par guillotine ou encore la découpe par laser. [0093] Comme le montre notamment la figure 6. qui est une vue à plus grande échelle de l'une des rainures de la figure 5, chaque découpe est réalisée entre un canal respectif et 16 l'extrémité en regard de la fente en forme de H. Dans ces conditions, en référence à cette figure 6, à titre d'exemples non limitatifs, on note : [0094] - la distance D 85 entre la découpe D' et la face en regard du canal horizontal 84 est comprise entre 0,05 mm et 2 mm, étant entendu que cette distance D 85 est inférieure ou égale à D84 ; la distance D 87 entre la découpe D'' et la face en regard de la première tranchée anodique horizontale 86, comprise entre 0,05 mm et 2 mm, étant entendu que cette distance D 87 est inférieure ou égale à-1386. [0095] En référence à nouveau à la figure 5, chaque batterie finale est délimitée, en haut et en bas, par les deux découpes D ' et D' et, à droite et à gauche, par les faces intérieures des cavités principales verticales et parallèles. [0096] Sur cette figure 5 on a représenté de manière hachurée les batteries 1000 une fois découpées selon les lignes de découpe D ' et D' ' . De plus, on a illustré avec un remplissage pointillé les zones 90 des feuilles de l'empilement, qui ne forment pas les batteries, alors que le volume des fentes est laissé en blanc. [0097] Les figures 7 et 8 sont des vues en coupe, prises selon la ligne de coupe VII-VII qui s'étend au travers de la batterie. Sur la fiQure 7. seul l'agencement d'une feuille anodique entaillée 2e et d'une feuille cathodique entaillée 5e, l'une par rapport à l'autre, est représenté. Sur la figure 8. l'a2encement alterné de deux feuilles anodiques entaillées 2e et de deux feuilles cathodiques entaillées 5e est représenté. Sur la même figure, on a référencé les zones 90, illustrées également en figure 5, qui correspondent à des chutes de matière, notamment des chutes de matériaux d'anodes, de cathodes et d'électrolyte ou de séparateur. [0098] La feuille anodique entaillée 2e comprend un substrat plan collecteur de courant anodique 10 revêtu d'une couche d'anode 20, elle-même optionnellement revêtue d'une couche d'électrolyte 30 ou d'un séparateur 31 imprégné d'un électrolyte. Chaque feuille cathodique entaillée 5e comprend un substrat plan collecteur de courant cathodique 40 revêtu d'une couche active d'un matériau de cathode 50, elle-même optionnellement revêtue d'une couche d'électrolyte 30 ou d'un séparateur 31 imprégné d'un électrolyte. Afin d'éviter tout contact électrique entre deux couches actives de polarité opposée, i.e. entre la couche d'anode 20 et la couche de cathode 50, il est disposé au moins une couche d'électrolyte 30 ou d'un séparateur 31 imprégné ou ultérieurement imprégné d'un électrolyte entre la couche d'anode 20 et la couche de cathode 50. Sur la figure 7 est représentée une cellule élémentaire 100 comprenant successivement au moins un substrat plan collecteur de courant anodique 10, au moins une couche d'anode 20, au moins une couche d'un matériau d'électrolyte 30 ou d'un séparateur imprégné d'un électrolyte 31, au moins une couche de cathode 50, et au moins un substrat plan collecteur de courant cathodique 40. 17 [0099] Chaque cellule élémentaire 100 comprend un corps primaire 111, un corps se- condaire 112 et un corps tertiaire 113. Le corps secondaire 112 et le corps tertiaire 113 sont disposés de part et d'autres du corps primaire 111. Chacun des corps primaire 111, secondaire 112 et tertiaire 113 comprend successivement au moins un substrat plan collecteur de courant anodique 10, au moins une couche d'anode 20, au moins une couche d'un matériau d'électrolyte 30 ou d'un séparateur imprégné d'un électrolyte 31, au moins une couche de cathode 50, et au moins un substrat plan collecteur de courant cathodique 40. Le corps secondaire 112 est séparé du corps primaire 111 par une échancrure 120 libre de tout matériau d'anode, d'électrolyte, de séparateur imprégné d'un électrolyte, de cathode et de substrat collecteur de courant anodique, de sorte que ladite échancrure s'étend d'un bord longitudinal 1011 au bord longitudinal opposé de la batterie 1012 selon une direction perpendiculaire au plan principal de la batterie. [0100] Le corps tertiaire 113 est séparé du corps primaire 111 par un évidement 130 libre de tout matériau d'anode, d'électrolyte, de séparateur imprégné d'un électrolyte, de cathode et de substrat collecteur de courant cathodique, de sorte que l'évidement 130 s'étend d'un bord longitudinal 1011 au bord longitudinal opposé de la batterie 1012 selon une direction perpendiculaire au plan principale de la batterie. [0101] Par ailleurs, chaque feuille anodique entaillée, respectivement cathodique entaillée présente des rainures en forme d'échelle. Chaque rainure 60,61 comprend un canal horizontal 84,74, une première 86,76 et une deuxième tranchée horizontale 88,78 comme celles représentées en figure 7. Les première 86,76 et deuxième tranchées horizontales 88,78 sont réalisées de part et d'autre des feuilles anodique/cathodique de sorte que la deuxième tranchée horizontale 88,78 soit réalisée dans le prolongement de la première tranchée horizontale 86,76. Par ailleurs chaque feuille anodique entaillée 2e et cathodique entaillée 5e sont agencées de manière à ce que : [0102] les première 86 et deuxième tranchées anodiques horizontales 88 soient disposées dans le prolongement du canal horizontal cathodique 74 de la rainure en forme d'échelle 61 présente sur la feuille adjacente cathodique entaillée 5e, et en ce que les première 76 et deuxième tranchées cathodiques horizontales 78 soient disposées dans le prolongement du canal horizontal anodique 84 de la rainure en forme d'échelle 60 présente sur la feuille adjacente anodique entaillée 2e. [0103] 11 s'agit là d'une caractéristique particulièrement avantageuse de l'invention, puisque cela permet d'éviter la présence de court-circuit au niveau des bords latéraux de la batterie, d'éviter la présence de courant de fuite, et de faciliter les prises de contact électrique au niveau des zones de connexion anodiques 1002 et cathodique 1006. [0104] En vue de coupe, les cavités principales cathodiques verticales 72 sont superposés avec celles 82. Les seules différences, entre les rainures en forme d'échelle 60 et 61, 18 réside dans le fait que les canaux 74 sont prévus en partie inférieure et que les première et deuxième tranchées cathodiques horizontales 76,78 sont prévus en partie supérieure. Les première 76 et deuxième 78 tranchées cathodiques horizontales sont réalisées de part et d'autre de la feuille cathodique 5 de sorte que la deuxième tranchée cathodique horizontale 78 soit réalisée dans le prolongement de la première tranchée cathodique horizontale 76. [0105] Les première et deuxième tranchées cathodiques 76,78 sont libres de tout matériau d'électrolyte ou dc séparateur et de tout matériau de cathode. Les première et deuxième tranchées cathodiques 76,78 s'étendent entre les bords longitudinaux 1011,1012 opposés de la batterie selon une direction perpendiculaire au plan principal de la batterie de manière à relier les deux cavités principales verticales et parallèles 72 de chaque fente 70, appelée ci-après fente cathodique 70. [0106] Comme le montre notamment la figure 4, le canal horizontal 74 d'une part et les première et deuxième tranchées cathodiques horizontales 76,78 d'autre part, sont mutuellement symétriques en vue dc dessus, par rapport à l'axe médian des H, lequel est noté XIL [0107] La feuille cathodique 5 obtenue après la réalisation de fentes 70 et d'entailles formant les première et deuxième tranchées cathodiques horizontales 76,78 est appelée ci-après feuille cathodique entaillée 5e. [0108] Sur les figures 7 et 8 on note que la découpe D'n est réalisée à la fois au travers de la feuille anodique entaillée et de la feuille cathodique entaillée, à savoir à une distance D 75 des canaux des rainures en forme d'échelle 61 présente sur les feuilles cathodiques entaillées 5e, qui correspond aussi à la distance D 87 des premières 86 et deuxièmes tranchées anodiques horizontales 88 des rainures en forme d'échelle 60 présente sur les feuilles anodiques entaillées 2e. La découpe Dn est réalisée à la fois au travers de la feuille anodique entaillée et de la feuille cathodique entaillée, à savoir à une distance D ss des canaux des rainures en forme d'échelle 60 présente sur les feuilles anodiques entaillées 2e, qui correspond aussi à la distance D 77 des premières 76 et deuxièmes tranchées cathodiques horizontales 78 des rainures en forme d'échelle 61 présentes sur les feuilles cathodiques entaillées 5e. Le fait de réaliser des découpes Dn et D'n au travers de la feuille anodique entaillée et de la feuille cathodique entaillée est une caractéristique particulièrement avantageuse de l'invention, puisque cela permet d'améliorer la qualité de la découpe au regard de l'art antérieur, comme cela est explicité en plus grand détail ci-après. [0109] La demande WO 2016/001584 décrit des empilements de plusieurs cellules élé- mentaires, constituées de feuilles anodiques 2' et cathodiques 5' empilées de manière alternée et décalée latéralement (cf. figure 13) encapsulés dans un système d'encapsulation 2095 pour assurer la protection de la cellule de la batterie 2000 vis- 19 à-vis de l'atmosphère. La découpe de ces empilements encapsulés permettant d'obtenir des batteries unitaires, avec des zones de connexions anodique 2002 et cathodique 2006 à nu, est réalisée selon un plan de coupe traversant une succession alternée d'électrode et de système d'encapsulation. De par la différence de densité existant entre l'électrode et le système d'encapsulation de la batterie de l'art antérieur, la découpe réalisée selon ce plan de coupe induit un risque d'arrachement du système d'encapsulation aux abords du plan de coupe, et ainsi la création de court-circuits. Dans la demande WO 2016/001584, lors de l'encapsulation, la couche d'encapsulation remplit les interstices de l'empilement des feuilles portant des découpes en forme de U. Cette couche d'encapsulation introduite au niveau de ces interstices est épaisse et n'adhère pas très bien à l'empilement induisant ce risque d'arrachement du système d'encapsulation 2095 lors de la découpe ultérieure. [0110] Selon la présente invention, ce risque est supprimé avec l'emploi de feuilles portant des rainures en forme d'échelle, car la structure mécanique thermopressée en forme d'échelle est extrêmement rigide aux abords de la découpe, du fait de la superposition alternée de feuilles cathodique et anodique. L'utilisation d'une telle structure rigide, avec l'emploi de feuilles portant des découpes en forme d'échelle, permet de réduire le nombre de défauts lors des découpes, d'accroitre la vitesse de découpe et ainsi d'améliorer le rendement de production des batteries. [0111] Selon l'invention, les découpes D' ,, et D ,, sont effectuées au travers des feuilles anodiques entaillées 2e et des feuilles cathodiques entaillées 5e de densité comparable induisant une découpe propre de meilleure qualité. De plus la présence d'échancrures 120 libres de tout matériau d'anode, d'électrolyte, de séparateur imprégné d'un électrolyte, de cathode et de substrat collecteur de courant anodique ainsi que la présence d'évidements 130 libres de tout matériau d'anode, d'électrolyte, de séparateur imprégné d'un électrolyte, de cathode et de substrat collecteur de courant cathodique, empêche tout risque de court-circuit et de courant de fuite. [0112] En référence à la figure 9, on a illustré de manière éclatée l'une 1000 des batteries conformes à l'invention comprenant, à titre d'exemple non limitatif, trois cellules élémentaires 100, 100', 100". Chaque cellule élémentaire 100 comprend un corps primaire 111, un corps secondaire 112 et un corps tertiaire 113. Le corps secondaire 112 et le corps tertiaire 113 sont disposés de part et d'autres du corps primaire 111. Chacun des corps primaire 111, secondaire 112 et tertiaire 113 comprend successivement au moins un substrat plan collecteur de courant anodique 10, au moins une couche d'anode 20, au moins une couche d'un matériau d'électrolyte 30 ou d'un séparateur imprégné d'un électrolyte 31, au moins une couche de cathode 50, et au moins un substrat plan collecteur de courant cathodique 40. Le corps secondaire 112 est séparé du corps primaire 111 par une échancrure 129 libre de tout matériau d'anode, d'électrolyte, dc séparateur imprégné d'un électrolyte, de cathode et de substrat collecteur de courant anodique. L'échancrure 120 comprend soit une partie du canal 84 ci-après 84" et la première tranchée cathodique 76, soit une partie du canal 84 ci-après 84' et la deuxième tranchée cathodique 78 comme représenté en figure 9. Les parties 84' et 84" du canal horizontal 84 sont symétriques par rapport à l'axe médian AÀ du substrat collecteur de courant anodique. L'extrémité borgne de l'échancrure 120 de chaque cellule élémentaire définit une zone de continuité du collecteur de courant cathodique, de manière à permettre la prise de contact électrique au niveau de la zone de connexion cathodique 1006. [0113] De manière analogue, le corps tertiaire 113 est séparé du corps primaire 111 par un évidement 130 libre de tout matériau d'anode, d'électrolyte, de séparateur imprégné d'un électrolyte, de cathode et de substrat collecteur de courant cathodique. L'évidement 130 comprend soit une partie du canal 74 ci-après 74" et la première tranchée anodique 86, soit une partie du canal 74 ci-après 74' et la deuxième tranchée anodique 88 comme représenté en figure 9. Les parties 74' ct 74" du canal horizontal 74 sont symétriques par rapport à l'axe médian CC du substrat collecteur de courant cathodique. L'extrémité borgne de l'évidement 130 de chaque cellule élémentaire définit une zone de continuité du collecteur de courant anodique, de manière à permettre la prise de contact électrique au niveau de la zone de connexion anodique 1002. [0114] Comme illustré en figure 9, chaque cellule élémentaire comprend des faces respec- tivement supérieures et inférieures, chaque face étant parallèle au plan principal de la batterie. On note que, chaque cellule élémentaire comprend un évidement 130 et une échancrure 120. L'évidement 130 est débouchant sur une première face, en l'occurrence inférieure de la cellule élémentaire 100 et possède une extrémité borgne qui laisse une zone de continuité du substrat plan collecteur de courant anodique 10. L'échancrure 120 est débouchante sur une deuxième face, en l'occurrence supérieure de la cellule élémentaire 100 et possède une extrémité borgne qui laisse une zone de continuité du substrat plan collecteur de courant cathodique 40. Les zones de connexion anodique 1002 et les zones de connexion cathodique 1006 sont de préférence latéralement opposées. [0115] Comme illustré en figure 9, l'évidement 130 d'une cellule élémentaire 100 s'étend dans le prolongement de l'évidement 130 ménagé dans la cellule élémentaire 100' adjacente située en-dessous de la cellule élémentaire 100, selon une direction perpendiculaire au plan principal de la batterie. De manière analogue, l'échancrure 120 d'une cellule élémentaire 100' s'étend dans le prolongement de l'échancrure 120 ménagé dans la cellule élémentaire adjacente 100" située en-dessous de la cellule élémentaire 100', selon une direction perpendiculaire au plan principal de la batterie. 21 [0116] Comme illustré en figure 9, le substrat plan collecteur de courant anodique 10 d'une cellule élémentaire 100' peut être accolé au substrat plan collecteur de courant anodique 10 de la cellule élémentaire adjacente 100". De manière analogue, le substrat plan collecteur de courant cathodique 40 d'une cellule élémentaire 100 peut être accolé au substrat plan collecteur de courant cathodique 40 de la cellule élémentaire adjacente 100'. [0117] Dans un mode de réalisation avantageux, le substrat plan collecteur de courant anodique 10, respectivement cathodique 40, peut servir de collecteur de courant pour deux cellules élémentaires adjacentes, comme cela est notamment illustré en figure 7. Comme explicité précédemment, les deux faces du substrat plan collecteur de courant anodique 10, respectivement cathodique 40, sont revêtues d'une couche d'anode 20, respectivement d'une couche de cathode 50, et optionnellement d'une couche d'électrolyte 30 ou de séparateur 31, disposé(e) sur la couche d'anode 20, respectivement sur la couche de cathode 50. Ceci permet d' accroitrc le rendement de production des batteries. En référence désormais aux figures 10 à 12 on a illustré l'une 1000 des batteries conformes à l'invention. On note 1001 et 1005 les bords latéraux, 1011 et 1012 les bords longitudinaux de cette batterie. [0118] Chaque batterie comprend au moins une cellule élémentaire 100. La cellule élé- mentaire 100 comprend un corps primaire 111, un corps secondaire 112 et un corps tertiaire 113. Le corps secondaire 112 et le corps tertiaire 113 sont disposés de part et d'autres du corps primaire 111. Chacun des corps primaire 111, secondaire 112 et tertiaire 113 comprend successivement au moins un substrat plan collecteur de courant anodique 10, au moins une couche d'anode 20, au moins une couche d'un matériau d'électrolyte 30 ou d'un séparateur imprégné d'un électrolyte 31, au moins une couche de cathode 50, et au moins un substrat plan collecteur de courant cathodique 40. Le corps secondaire 112 est séparé du corps primaire 111 par une échancrure 120 libre de tout matériau d'anode, d'électrolyte, de séparateur imprégné d'un électrolyte, de cathode et de substrat collecteur de courant anodique. L'échancrure 120, dont la largeur L 120 correspond à celle du canal 84 de la fente 80 (ou de la rainure en forme d'échelle 60) décrite ci-dessus, s'étend d'un bord longitudinal 1011 au bord longitudinal opposé de la batterie 1012 selon une direction perpendiculaire au plan principal de la batterie. L'échancrure 120 comprend soit une partie 84" du canal 84 et la première tranchée cathodique 76, soit une partie 84' du canal 84 et la deuxième tranchée cathodique 78 comme représenté en figure 7. [0119] Le corps tertiaire 113 est séparé du corps primaire 111 par un évidement 130 libre de tout matériau d'anode, d'électrolyte, de séparateur imprégné d'un électrolyte, de cathode et de substrat collecteur de courant cathodique. L'évidement 130, dont la largeur L 130 correspond à celle du canal 74 de la fente 70 (ou de la rainure en forme d'échelle 61) décrite ci-dessus, s'étend d'un bord longitudinal 1011 au bord longitudinal opposé de la batterie 1012 selon une direction perpendiculaire au plan principal de la batterie. L'évidement 130 comprend soit une partie 74" du canal 74 et la première tranchée anodique 86, soit une partie 74' du canal 74 et la deuxième tranchée anodique 88 comme représenté en figure 7. [0120] La largeur du corps secondaire 112 correspond à la distance D 85 /D 77 , telles que décrites en référence aux figures 6.7 ou 8. La largeur du corps tertiaire 113 correspond à la distance D 87 /D 75 , telles que décrites en référence aux figures 6, 7 ou 8. Dans un mode de réalisation avantageux, les distances D 85 /D 77et D 87 /D 75 sont égales. [0121] La structure singulière de la batterie selon l'invention permet d'éviter la présence de court-circuit au niveau des bords latéraux de la batterie, d'éviter la présence de courant de fuite et de faciliter les prises de contact électrique au niveau des zones de connexion anodiques 1002 et cathodique 1006. En effet, la présence d'échancrures 120 et d'évidement 130 dans la batterie selon l'invention évite la fuite latérale des ions lithium et facilite l'équilibrage de la batterie ; les surfaces efficaces des électrodes en contact les unes des autres, et délimitées par les échancrures 120 et les évidements 130 sont sensiblement identiques. [0122] Les surfaces efficaces des électrodes de chaque cellule élémentaire selon l'invention sont les unes en face des autres de sorte que l'échancrure 120 et l'évidement 130 délimitent les bords latéraux du corps primaire 1 1 1 dc chaque cellule élémentaire. L'extrémité borgne de l'évidement 130 de chaque cellule élémentaire définit une zone de continuité du collecteur de courant anodique, de manière à permettre la prise de contact électrique au niveau de la zone de connexion anodique 1002. L'extrémité borgne de l'échancrure 120 de chaque cellule élémentaire définit une zone de continuité du collecteur de courant cathodique, de manière à permettre la prise de contact électrique au niveau de la zone de connexion cathodique 1006. La présence d'une échancrure 120 et d'un évidement 130 au sein de la cellule élémentaire permet d'éviter la présence de court-circuit au niveau des bords latéraux de la batterie, d'éviter la présence de courant de fuite, et de faciliter les prises de contact électrique, et ce, uniquement au niveau des zones de connexion anodiques 1002 et cathodique 1006. [0123] Avantageusement, après la réalisation de l'empilement des feuilles anodiques en- taillées 2e et cathodiques entaillées 5e, le traitement thermique de ce dernier permettant l'assemblage de la batterie est réalisé à une température comprise entre 50°C et 500°C, de préférence à une température inférieure à 350 °C, et/ou la compression mécanique de l'empilement des feuilles anodiques entaillées et cathodiques entaillées à assembler est réalisée à une pression comprise entre 10 MPa et 100 MPa, de préférence entre 20 MPa et 50 MPa. Dans un mode de réalisation particulier, après la réalisation de l'empilement et l'étape de traitement thermique de ce dernier, on encapsule 23 l'empilement en déposant un système d'encapsulation pour assurer la protection de la cellule de la batterie vis-à-vis de l'atmosphère. Le système d'encapsulation doit être stable chimiquement, résister à une température élevée et être imperméable à l'atmosphère pour jouer sa fonction de couche barrière. Avantageusement, l'empilement de feuilles anodiques entaillées et cathodiques entaillées selon l'invention, peut être recouvert d'une séquence, de préférence de z séquences, d'un système d'encapsulation comprenant : [0124] une première couche de recouvrement dense et isolante, de préférence choisi parmi le parylène, le parylène de type F, le polyimide, les résines epoxy, le silicone, le polyamide et/ou un mélange de ceux-ci, déposée sur l'empilement de feuilles anodiques entaillées 2e et cathodiques entaillées 5e; et une deuxième couche de recouvrement composée d'une matière électriquement isolante, déposée par dépôt de couches atomiques sur ladite première couche de recouvrement. [0125] Cette séquence peut être répétée z fois avec z > 1. Cette séquence multicouche a un effet barrière. Plus la séquence du système d'encapsulation sera répétée, plus cet effet barrière sera important. [0126] Typiquement, la première couche de recouvrement est sélectionnée dans le groupe formé par : les silicones (déposés par exemple par imprégnation ou par dépôt chimique en phase vapeur assisté par plasma à partir d'hexaméthyldisiloxane (HMDSO)), les résines epoxy, le polyimide, le polyamide, le poly-para-xylylène (appelé aussi poly(p-xylylène), plus connu sous le terme parylène), et/ou un mélange de ceux-ci. Cette première couche de recouvrement permet de protéger les éléments sensibles de la batterie de son environnement. L'épaisseur de ladite première couche de recouvrement est, de préférence, comprise entre 0,5 pm et 3 pm. [0127] Différentes variantes de parylène peuvent être utilisées. Avantageusement, la première couche de recouvrement peut être en parylène de type C, en parylène de type D, en parylène de type N (CAS 1633-22-3), en parylène de type F ou un mélange de parylène de type C, D, N et/ou F. Le parylène est un matériau diélectrique, transparent, semi cristallin qui présente une grande stabilité thermodynamique, une excellente résistance aux solvants ainsi qu'une très faible perméabilité. Le parylène a également des propriétés barrières permettant de protéger la batterie de son environnement externe. La protection de la batterie est accrue lorsque cette première couche de recouvrement est réalisée à partir de parylène de type F. Cette première couche de recouvrement est avantageusement obtenue à partir de la condensation de monomères gazeux déposés par dépôt chimique en phase vapeur (CVD) sur les surfaces, ce qui permet d'avoir un recouvrement conformai, mince et uniforme de l'ensemble des surfaces accessibles de l'empilement. Cette première couche de recouvrement est avantageusement rigide ; 24 elle ne peut pas être considérée comme une surface souple. [0128] La deuxième couche de recouvrement est composée d'une matière électriquement isolante, de préférence inorganique. Elle est déposée par dépôt de couches atomiques (ALD), de manière à obtenir un recouvrement conformai de l'ensemble des surfaces accessibles de l'empilement préalablement recouvert de la première couche de recouvrement. Les couches déposées par ALD sont très fragiles mécaniquement et nécessitent une surface d'appui rigide pour assurer leur rôle protecteur. Le dépôt d'une couche fragile sur une surface souple conduirait à la formation de fissures, engendrant une perte d'intégrité de cette couche de protection. Par ailleurs, la croissance de la couche déposée par ALD est influencée par la nature du substrat. Une couche déposée par ALD sur un substrat présentant des zones de natures chimiques différentes aura une croissance inhomogène, pouvant engendrer une perte d'intégrité de cette couche de protection. [0129] Les techniques de dépôt par ALD sont particulièrement bien adaptées pour recouvrir des surfaces présentant une forte rugosité de manière totalement étanche et conforme. Elles permettent de réaliser des couches conformales, exemptes de défauts, tels que des trous (couches dits « pinholc free », i.e. exempts de trous) et représentent de très bonnes barrières. Leur coefficient WVTR est extrêmement faible. Le coefficient WVTR (water vapor transmission rate) permet d'évaluer la perméance à la vapeur d'eau du système d'encapsulation. Plus le coefficient WVTR est faible plus le système d'encapsulation est étanche. [0130] La deuxième couche de recouvrement peut être en matériau céramique, en matériau vitreux ou en matériau vitrocéramique, par exemple sous forme d'oxyde, de type Ala' de nitrure, de phosphates, d'oxynitrure, ou de siloxane. Cette deuxième couche de recouvrement présente, de préférence, une épaisseur comprise entre 10 nm et 50 nm. [0131] Cette deuxième couche de recouvrement déposée par ALD sur la première couche de recouvrement permet d'une part, d'assurer l'étanchéité de la structure, i.e. d'empêcher la migration de l'eau à l'intérieur de l'objet et d'autre part de protéger la première couche de recouvrement, de préférence de parylène de type F, de l'atmosphère, notamment de l'air et de l'humidité, des expositions thermiques afin d'éviter sa dégradation. Cette deuxième couche de recouvrement améliore ainsi la durée de vie de la batterie encapsulée. [0132] L'empilement des feuilles anodiques entaillées 2e et cathodiques entaillées 5e ainsi encapsulé dans cette séquence du système d'encapsulation, de préférence dans z séquences, peut ensuite être revêtu d'une dernière couche de recouvrement de manière à protéger mécaniquement l'empilement ainsi encapsulé et éventuellement lui conférer un aspect esthétique. Cette dernière couche de recouvrement protège et améliore la durée de vie de la batterie. Avantageusement cette dernière couche de recouvrement est également choisie pour résister à une température élevée, et présente une résistance mécanique suffisante pour protéger la batterie lors de son utilisation ultérieure. Avantageusement, l'épaisseur de cette dernière couche de recouvrement est comprise entre 1 !lm et 50 p.m. Idéalement, l'épaisseur de cette dernière couche de recouvrement est d'environ 10 !lm à 15 pm ; une telle gamme d'épaisseur permet de protéger la batterie contre l'endommagement mécanique. [0133] Cette dernière couche de recouvrement est de préférence à base de résine époxy, de polyéthylène naphtalatc (PEN), de polyimide, de polyamide, de polyuréthane, de silicone, de silice sol-gel ou de silice organique. Avantageusement, cette dernière couche de recouvrement est déposée par trempage. [0134] L'empilement de feuilles anodiques entaillées 2e et cathodiques entaillées 5e ainsi enrobée est ensuite découpée par tout moyen approprié selon les lignes de coupes D' ' et D ' de manière à mettre à nu les zones de connexions anodiques et cathodiques et à obtenir des batteries unitaires. [0135] Des terminaisons (contacts électriques) sont ajoutées au niveau où les zones de connexions cathodiques, respectivement anodiques sont apparentes. Ces zones de contact sont, de préférence, disposées sur des côtés opposés de l'empilement de la batterie pour collecter le courant (collecteurs de courant latéraux). Les terminaisons sont disposées sur au moins la zone de connexion cathodique et sur au moins la zone de connexion anodique, de préférence sur la face de l'empilement enrobé et découpé comprenant au moins la zone de connexion cathodique et sur la face de l'empilement enrobé et découpé comprenant au moins la zone de connexion anodique. [0136] Les zones de connexions sont métallisées à l'aide de techniques connues de l'homme du métier, de préférence par immersion dans une résine époxy conductrice et / ou un bain d'étain en fusion. De préférence, les terminaisons sont constituées, aux abords des zones de connexions cathodique et anodique, d'un premier empilement de couches comprenant successivement une première couche d'un matériau chargé en graphite, de préférence en résine époxy chargée de graphite, et une deuxième couche comprenant du cuivre métallique obtenue à partir d'une encre chargée en nanoparticules de cuivre déposée sur la première couche. Ce premier empilement des terminaisons est ensuite fritté par lampe flash infra-rouge de manière à obtenir un recouvrement des connexions cathodique et anodique par une couche de cuivre métallique. [0137] En fonction de l'utilisation finale de la batterie, les terminaisons peuvent comprendre, de manière additionnelle, un deuxième empilement de couches disposé sur le premier empilement des terminaisons comprenant successivement une première couche d'un alliage étain-zinc déposé, de préférence par trempage dans un bain d'étain-zinc en fusion, afin d'assurer l'étanchéité de la batterie à moindre coût et une deuxième couche à base d'étain pur déposée par électrodéposition ou une deuxième 26 couche comprenant un alliage à base d'argent, de palladium et de cuivre déposée sur cette première couche du deuxième empilement. [0138] Les terminaisons permettent de reprendre les connexions électriques alternativement positives et négatives sur chacune des extrémités. Ces terminaisons permettent de réaliser les connexions électriques en parallèle entre les différents éléments de batterie. Pour cela, seules les connexions cathodiques sortent sur une extrémité, et les connexions anodiques sont disponibles sur une autre extrémité. [0139] Le procédé selon l'invention est particulièrement adapté à la fabrication de batteries entièrement solides, i.e. de batteries dont les électrodes et l'électrolyte sont solides et ne comprennent pas de phase liquide, même imprégnées dans la phase solide. [0140] Le procédé selon l'invention est particulièrement adapté à la fabrication de batteries considérées comme quasi-solides comprenant au moins un séparateur 31 imprégné d'un électrolyte. Le séparateur est, de préférence une couche inorganique poreuse présentant : [0141] une porosité, de préférence, une porosité mésoporcuse, supérieure à 30%, de préférence comprise entre 35% et 50%, et encore plus préférentiellement entre 40% et 50%, des porcs de diamètre moyen D50 inférieur à 50 nui. [0142] L'épaisseur du séparateur est avantageusement inférieure à 10 pm, et préféren- tiellement compris entre 2,5 p.m et 4,5 p.m, de manière à réduire l'épaisseur finale de la batterie sans amoindrir ses propriétés. Les pores du séparateur sont imprégnés par un électrolyte, de préférence, par une phase porteuse d'ions de lithium telle que des électrolytes liquides ou un liquide ionique contenant des sels de lithium. Le liquide « nanoconfiné » ou « nanopiégé » dans les porosités, et en particulier dans les mésoporosités, ne peut plus ressortir. Il est lié par un phénomène appelé ici « d'absorption dans la structure mésoporeuse » (qui ne semble pas avoir été décrit dans la littérature dans le contexte des batteries à ions de lithium) et il ne peut plus sortir même lorsque la cellule est mise sous vide. La batterie est alors considérée comme quasi-solide. 27 [Revendication I] REVENDICATIONSBatterie (1000) comprenant au moins une cellule élémentaire (100), ladite cellule élémentaire (100) comprenant successivement au moins un substrat plan collecteur de courant anodique (10), au moins une couche d'anode (20), au moins une couche d'un matériau d'électrolyte (30) ou d'un séparateur imprégné d'un électrolyte (31), au moins une couche de cathode (50), et au moins un substrat plan collecteur de courant cathodique (40), ladite batterie (1000) comprenant des bords longitudinaux (1011, 1012), un premier bord latéral (1001) comprenant au moins une zone de connexion anodique (1002) et un second bord latéral (1005) comprenant au moins une zone de connexion cathodique (1006), lesdites zones de connexion anodique (1002) et cathodique (1006) étant de préférence latéralement opposés, caractérisée en ce que chaque cellule élémentaire (100) comprend un corps primaire (111), un corps secondaire (112) et un corps tertiaire (113), ledit corps secondaire et ledit corps tertiaire étant disposé de part et d'autre dudit corps primaire, étant entendu que chacun des corps primaire (111), secondaire (112) et tertiaire (113) comprend successivement au moins un substrat plan collecteur de courant anodique (10), au moins une couche d'anode (20), au moins une couche d'un matériau d'électrolyte (30) ou d'un séparateur imprégné d'un électrolyte (31), au moins une couche de cathode (50), et au moins un substrat plan collecteur de courant cathodique (40), ledit corps secondaire (112) étant séparé du corps primaire (111) par une échancrure (120) libre de tout matériau d'anode, d'électrolyte, de séparateur imprégné d'un électrolyte, de cathode et de substrat collecteur de courant anodique, étant entendu que ladite échancrure s'étend d'un bord longitudinal (1011) au bord longitudinal opposé de la batterie (1012) selon une direction perpendiculaire au plan principal de la batterie, et ledit corps tertiaire (113) étant séparé du corps primaire (111) par un évidement (130) libre de tout matériau d'anode, d'électrolyte, de séparateur imprégné d'un électrolyte, de cathode et de substrat collecteur de courant cathodique, étant entendu que ledit évidement (130) s'étend d'un bord longitudinal (1011) au bord longitudinal opposé de la batterie (1012) selon une direction perpendiculaire au plan principal de la 28 [Revendication 2] [Revendication 3] [Revendication 4] [Revendication 5] [Revendication 6] batterie. Batterie (1000) comprenant une pluralité de cellules élémentaires caractérisée en cc que toutes les échancrures de chacune des cellules élémentaires, sont superposées, selon une direction perpendiculaire au plan principal de la batterie, de manière à ce que chaque substrat plan collecteur de courant cathodique collecte le courant cathodique de la cellule élémentaire au travers de la zone de connexion cathodique, et que tous les évidements de chacune des cellules élémentaires sont superposés, selon une direction perpendiculaire au plan principal de la batterie, de manière à ce que chaque substrat plan collecteur de courant anodique collecte le courant anodique de la cellule élémentaire au travers de la zone de connexion anodique. Batterie selon la revendication 1 ou 2, caractérisée en cc qu'elle comprend un système d'encapsulation revêtant totalement quatre des six faces de ladite batterie, les deux faces restantes comprenant une zone de connexion anodique et une zone de connexion cathodique. Batterie selon la revendication précédente, caractérisée en ce que le système d'encapsulation comprend: - au moins une première couche de recouvrement, de préférence choisie parmi le parylène, le parylène de type F. le polyimide, les résines epoxy, le silicone, le polyamide, la silice sol-gel, la silice organique et/ou un mélange de ceux-ci, déposée sur la batterie, - au moins une deuxième couche de recouvrement composée d'une matière électriquement isolante, déposée par dépôt de couches atomiques sur ladite au moins première couche de recouvrement, étant entendu que cette séquence d'au moins une première couche de recouvrement et d'au moins une deuxième couche de recouvrement peut être répétée z fois avec z > 1. Batterie selon l'une quelconque des revendications précédentes, caractérisée en ce que la zone de connexion anodique et la zone de connexion cathodique sont recouvertes par des terminaisons. Batterie selon la revendication précédente, caractérisée en ce que les terminaisons comprennent : - une première couche d'un matériau chargé en graphite, de préférence à base de résine époxy chargée en graphite disposée sur au moins la zone de connexion cathodique et/ou au moins la zone de connexion anodique, - une seconde couche dense de cuivre métallique disposée sur la première couche du système de terminaison, 29 - optionnellement, une troisième couche à base d'un alliage étain-zinc d'étain, disposée sur la deuxième couche, - optionnellement, une quatrième couche à base d'étain ou à base d'un alliage d'argent, de palladium et de cuivre, disposée sur la troisième couche du système de terminaison. [Revendication 7] Batterie selon l'une quelconque des revendications précédentes, ca- ractérisée en ce que la largeur de ladite échancrure est comprise entre 0,01 mm et 0,5 mm. [Revendication 8] Batterie selon l'une quelconque des revendications précédentes, ca- ractérisée en ce que la largeur dudit évidement est comprise entre 0,01 mm et 0,5 mm. [Revendication 9] Batterie selon l'une quelconque des revendications précédentes, ca- ractérisée en ce que la largeur des corps secondaires est comprise entre 0,5 mm et 20 mm. [Revendication 10] Procédé de fabrication d'une batterie (1000), ladite batterie comprenant au moins une cellule élémentaire (100), ladite cellule élémentaire (100) comprenant successivement au moins un substrat plan collecteur de courant anodique (10), au moins une couche d'anode (20), au moins une couche d'un matériau d'électrolyte (30) ou d'un séparateur imprégné d'un électrolyte (31), au moins une couche de cathode (50), et au moins un substrat plan collecteur de courant cathodique (40), ledit procédé de fabrication comprenant : a. l'approvisionnement d'au moins une feuille de substrat plan collecteur de courant anodique (10) revêtue d'une couche d'anode (20), et optionnellement revêtue d'une couche d'un matériau d'électrolyte (30) ou d'un séparateur imprégné d'un électrolyte (31), appelée ci-après feuille anodique (2), ladite feuille anodique comprenant au moins une fente anodique (80), ladite fente anodique (80) comprenant deux cavités principales verticales anodiques et parallèles (82), lesquelles sont reliées dans leur partie supérieure par un canal horizontal anodique (84), sensiblement perpendiculaire aux deux cavités principales anodiques verticales (82), ces cavités principales verticales anodiques étant destinées à délimiter les bords longitudinaux de la batterie, b. l'approvisionnement d'au moins une feuille de substrat plan collecteur de courant cathodique (40) revêtue d'une couche de 30 cathode (50), et optionnellement revêtue d'une couche d'un matériau d'électrolyte (30) ou d'un séparateur imprégné d'un électrolyte (31), appelée ci-après feuille cathodique (5), ladite feuille cathodique comprenant au moins une fente cathodique (70), ladite fente cathodique comprenant deux cavités principales verticales cathodiques et parallèles (72), lesquelles sont reliées dans leur partie supérieure par un canal horizontal cathodique (74), sensiblement perpendiculaire aux deux cavités principales verticales cathodiques (72), ces cavités principales verticales cathodiques étant destinées à délimiter les bords longitudinaux de la batterie, c. la réalisation d'une première et d'une deuxième entailles, au voisinage de chaque fente anodique (80), respectivement cathodique (70) d'au moins la feuille approvisionnée à l'étape a), respectivement à l'étape b), de manière à former des tranchées anodiques (86, 88), respectivement des tranchées cathodiques (76, 78), selon une direction perpendiculaire au plan principal de la batterie et selon une direction parallèle au canal horizontal anodique (84), de la fente anodique (80), respectivement au canal horizontal cathodique (74) de la fente cathodique (70), étant entendu que - les première et deuxième entailles sont réalisées de part et d'autre de la feuille anodique (2), respectivement cathodique (5), la deuxième entaille est réalisée dans le prolongement de la première entaille, et que les tranchées anodiques (86, 88), respectivement les tranchées cathodiques (76, 78), obtenues à partir des première et deuxième entailles sont libres de tout matériau d'électrolyte ou de séparateur imprégné d'un électrolyte et de tout matériau d'anode, respectivement sont libres de tout matériau d'électrolyte ou de séparateur imprégné d'un électrolyte et de tout matériau de cathode, et - que lesdites tranchées anodiques (86, 88), respec- tivement les tranchées cathodiques (76, 78) s'étendent entre les bords longitudinaux (1011, 1012) opposés de la batterie selon une direction perpendiculaire au 31 plan principal de la batterie de manière à relier les deux cavités principales verticales anodiques et parallèles de chaque fente anodique (80), respectivement à relier les deux cavités principales verticales cathodiques et parallèles de chaque fente cathodique (70), la feuille obtenue après la réalisation de ces entailles étant appelée ci-après feuille anodique entaillée (2e), respectivement feuille cathodique entaillée (5e), d. la réalisation d'un empilement (I) alterné d'au moins une feuille anodique entaillée (2e) et d'au moins une feuille cathodique entaillée (5e), de manière à obtenir successivement au moins un substrat plan collecteur de courant anodique (10), au moins une couche d'anode (20), au moins une couche d'un matériau d'électrolyte (30) ou d'un séparateur imprégné d'un électrolyte (31), au moins une couche de cathode (50), et au moins un substrat plan collecteur de courant cathodique (40) ; de manière à ce que, pour chaque fente anodique (80) d'au moins une feuille anodique entaillée (2e), respectivement pour chaque fente cathodique (70) d'au moins une feuille cathodique entaillée (5e), les tranchées anodiques (86, 88) d'au moins la feuille anodique entaillée, respectivement les tranchées cathodiques (76, 78), d'au moins la feuille cathodique entaillée (5e), sont disposées dans le prolongement du canal horizontal cathodique (74) de la fente cathodique (70) de la feuille adjacente cathodique entaillée (5e), respectivement du canal horizontal anodique (84) de la fente anodique (80), de la feuille adjacente anodique entaillée (2e) selon une direction perpendiculaire au plan principal de la batterie, e. la réalisation d'un traitement thermique et/ou d'une compression mécanique de l'empilement de feuilles alternées obtenu à l'étape d), de manière à former un empilement consolidé, la réalisation de deux découpes (Dn, D'n) s'étendant au moins partiellement à l'intérieur de ladite fente anodique (80), respectivement cathodique (70), selon un plan parallèle au canal horizontal anodique (84), respectivement cathodique (74), la 32 première découpe s'étendant entre le canal horizontal anodique (84) de la fente anodique (80) et l'extrémité en regard des bords longitudinaux, alors que la seconde découpe s'étend entre le canal horizontal cathodique (74) de la fente cathodique (70) et l'extrémité en regard des bords longitudinaux, de manière à former un empilement découpé mettant à nu au moins les zones de connexion anodique et cathodique. [Revendication 11] [Revendication 12] [Revendication 13] Procédé selon la revendication 10, caractérisé en ce qu'on réalise, après l'étape (e), une étape (g) d'encapsulation de l'empilement consolidé, en déposant : - au moins une première couche de recouvrement, de préférence choisie parmi le parylène, le parylène de type F, le polyimide, les résines epoxy, le silicone, le polyamide, la silice sol-gel, la silice organique et/ou un mélange de ceux-ci, sur la batterie, et puis - au moins une deuxième couche de recouvrement composée d'une matière électriquement isolante, déposée par dépôt de couches atomiques sur ladite au moins première couche de recouvrement, étant entendu que la séquence d'au moins une première couche de recouvrement et d'au moins une deuxième couche de recouvrement peut être répétée z fois avec z > 1. Procédé selon l'une quelconque des revendications 10 ou 11, caractérisé en ce qu'on réalise après l'étape (f), les terminaisons de la batterie en déposant successivement sur au moins les zones de connexion anodique et cathodique : - une première couche d'un matériau chargé en graphite, de préférence à base de résine époxy chargée en graphite, - une seconde couche dense de cuivre métallique disposée sur la première couche du système de terminaison, et - optionnellement, une troisième couche à base d'un alliage étain-zinc d'étain, disposée sur la deuxième couche du système de terminaison, - optionnellement, une quatrième couche à base d'étain ou à base d'un alliage d'argent, de palladium et de cuivre, disposée sur la troisième couche du système de terminaison. Procédé selon l'une quelconque des revendications 10 à 13, caractérisé en ce que les deux entailles réalisées à l'étape (d) formant des tranchées (76, 78, 86, 88) sont effectuées par ablation laser. 33 [Revendication 14] Procédé selon l'une quelconque des revendications 10 à 14, caractérisé en ce qu'on réalise chaque découpe par laser.